"重合性化合物と光重合開始剤とを含有する光硬化型インクジェット記録用インク組成物であって、前記重合性化合物は、該インク組成物の総質量に対し、20質量以上の下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類を含み、前記光重合開始剤は、チオキサントン系光重合開始剤と、該インク組成物の総質量に対し5質量以上のビスアシルフォスフィンオキサイド系光重合開始剤と、を含み、かつ、前記ビスアシルフォスフィンオキサイド系光重合開始剤と前記チオキサントン系光重合開始剤との含有比が、質量基準で3:1~5:4である、光硬化型インクジェット記録用インク組成物。前記チオキサントン系光重合開始剤が、2,4-ジエチルチオキサントン及び2-イソプロピルチオキサントンのうち少なくともいずれかである、請求項1に記載の光硬化型インクジェット記録用インク組成物。前記チオキサントン系光重合開始剤の含有量が、該インク組成物の総質量に対し、4質量以下である、請求項1又は2に記載の光硬化型インクジェット記録用インク組成物。前記ビスアシルフォスフィンオキサイド系光重合開始剤が、ビス2,4,6-トリメチルベンゾイル-フェニルフォスフィンオキサイドである、請求項1~3のいずれか1項に記載の光硬化型インクジェット記録用インク組成物。前記重合性化合物は、該インク組成物の総質量に対し、30質量未満のフェノキシエチルメタアクリレートをさらに含む、請求項1~4のいずれか1項に記載の光硬化型インクジェット記録用インク組成物。前記ビニルエーテル基含有メタアクリル酸エステル類が、アクリル酸2-ビニロキシエトキシエチルである、請求項1~5のいずれか1項に記載の光硬化型インクジェット記録用インク組成物。請求項1~6のいずれか1項に記載の光硬化型インクジェット記録用インク組成物を被記録媒体に向けて吐出する吐出工程と、前記吐出工程により吐出されたインク組成物に、発光ピーク波長が350~420nmの範囲にあるLEDを用いて紫外線を照射して、該インク組成物を硬化させる硬化工程と、を含む、インクジェット記録方法。しかしながら、特許文献1に開示された光硬化型塗料組成物は、インクジェット記録に用いた場合、吐出安定性が悪くなったり、光重合開始剤の溶解性に劣るため保存安定性が悪くなったり、さらには硬化性が悪くなったりするという問題が生じる。そこで、本発明は、硬化性及び光重合開始剤の溶解性に優れた光硬化型インクジェット記録用インク組成物を提供することを目的の一つとする。本発明者らは上記課題を解決するため鋭意検討した。光硬化型インク組成物には通常、重合性化合物及び光重合開始剤が含まれる。まず、低粘度で硬化性に優れたインクとする視点で重合性化合物を検討したところ、所定のビニルエーテル基含有メタアクリル酸エステル類を所定量用いることが好適であることを知見した。次に、硬化性に優れたインクとする視点で光重合開始剤を検討したところ、所定量のビスアシルフォスフィンオキサイド系光重合開始剤を用いることが好適であることを知見した。しかしながら、単にこれらの成分を添加してインクを調製した場合、ビスアシルフォスフィンオキサイド系光重合開始剤の溶解性が悪く、また、硬化性も実用可能な程度まで優れたものとはならないことが分かった。そこで、本発明者らは更に鋭意検討を重ねた。その結果、光重合開始剤として、ビスアシルフォスフィンオキサイド系光重合開始剤に加えて、これとの含有比が所定の範囲にあるチオキサントン系光重合開始剤も併用することにより、硬化性に優れる上、光重合開始剤の溶解性にも優れた光硬化型インクジェット記録用インク組成物を得ることが可能となり、上記課題が解決できることを見出し、本発明を完成した。すなわち、本発明は下記のとおりである。[1]重合性化合物と光重合開始剤とを含有する光硬化型インクジェット記録用インク組成物であって、前記重合性化合物は、該インク組成物の総質量に対し、20質量以上の下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類を含み、前記光重合開始剤は、チオキサントン系光重合開始剤と、該インク組成物の総質量に対し5質量以上のビスアシルフォスフィンオキサイド系光重合開始剤と、を含み、かつ、前記ビスアシルフォスフィンオキサイド系光重合開始剤と前記チオキサントン系光重合開始剤との含有比が、質量基準で3:1~5:4である、光硬化型インクジェット記録用インク組成物。[2]前記チオキサントン系光重合開始剤が、2,4-ジエチルチオキサントン及び2-イソプロピルチオキサントンのうち少なくともいずれかである、[1]に記載の光硬化型インクジェット記録用インク組成物。[3]前記チオキサントン系光重合開始剤の含有量が、該インク組成物の総質量に対し、4質量以下である、[1]又は[2]に記載の光硬化型インクジェット記録用インク組成物。[4]前記ビスアシルフォスフィンオキサイド系光重合開始剤が、ビス2,4,6-トリメチルベンゾイル-フェニルフォスフィンオキサイドである、[1]~[3]のいずれかに記載の光硬化型インクジェット記録用インク組成物。[5]前記重合性化合物は、該インク組成物の総質量に対し、30質量未満のフェノキシエチルメタアクリレートをさらに含む、[1]~[4]のいずれかに記載の光硬化型インクジェット記録用インク組成物。[6]前記ビニルエーテル基含有メタアクリル酸エステル類が、アクリル酸2-ビニロキシエトキシエチルである、[1]~[5]のいずれかに記載の光硬化型インクジェット記録用インク組成物。[7][1]~[6]のいずれかに記載の光硬化型インクジェット記録用インク組成物を被記録媒体に向けて吐出する吐出工程と、前記吐出工程により吐出されたインク組成物に、発光ピーク波長が350~420nmの範囲にあるLEDを用いて紫外線を照射して、該インク組成物を硬化させる硬化工程と、を含む、インクジェット記録方法。以下、本発明を実施するための形態について詳細に説明する。なお、本発明は、以下の実施形態に制限されるものではなく、その要旨の範囲内で種々変形して実施することができる。本明細書において、メタアクリレートは、アクリレート及びそれに対応するメタクリレートのうち少なくともいずれかを意味し、メタアクリルはアクリル及びそれに対応するメタクリルのうち少なくともいずれかを意味する。本明細書において、硬化性とは、光を感応して硬化する性質をいう。色安定性とは、CIELabLab表色系におけるLabが、印刷後経時的に見ても印刷直後のLabから殆ど変化しない性質をいう。吐出安定性とは、ノズルの目詰まりがなく常に安定したインク滴をノズルから吐出させる性質をいう。保存安定性とは、インクを-20°Cで4日間保存した場合においては析出物が見られない性質をいい、インクを60°Cで7日間保存した場合においては増粘粘度上昇が見られない性質をいう。[光硬化型インクジェット記録用インク組成物]本発明の一実施形態に係る光硬化型インクジェット記録用インク組成物以下、単にインク組成物とも言う。は、重合性化合物と光重合開始剤とを含有する。当該重合性化合物は、インク組成物の総質量に対し、20質量以上の下記一般式I:CH2=CR1-COOR2-O-CH=CH-R3I式中、R1は水素原子又はメチル基であり、R2は炭素数2~20の2価の有機残基であり、R3は水素原子又は炭素数1~11の1価の有機残基である。で表されるビニルエーテル基含有メタアクリル酸エステル類を含む。また、当該光重合開始剤は、チオキサントン系光重合開始剤と、インク組成物の総質量に対し5質量以上のビスアシルフォスフィンオキサイド系光重合開始剤と、を含む。その際、上記ビスアシルフォスフィンオキサイド系光重合開始剤及び上記チオキサントン系光重合開始剤は、含有比前者:後者が質量基準で3:1~5:4という関係を有する。以下、本実施形態のインク組成物に含まれるか、又は含まれ得る添加剤成分を説明する。重合性化合物本実施形態のインク組成物に含まれる重合性化合物は、後述する光重合開始剤の作用により紫外線照射時に重合し、印刷されたインクを硬化させることができる。ビニルエーテル基含有メタアクリル酸エステル類本実施形態において必須の重合性化合物であるビニルエーテル基含有メタアクリル酸エステル類は、上記一般式Iで示される。インク組成物が当該ビニルエーテル基含有メタアクリル酸エステル類を含有することにより、インクを低粘度化することができ、かつ、インクの硬化性を良好なものとすることができる。上記の一般式Iにおいて、R2で表される炭素数2~20の2価の有機残基としては、炭素数2~20の直鎖状、分枝状又は環状のアルキレン基、構造中にエーテル結合及び/又はエステル結合による酸素原子を有する炭素数2~20のアルキレン基、炭素数6~11の置換されていてもよい2価の芳香族基が好適である。これらの中でも、エチレン基、n-プロピレン基、イソプロピレン基、及びブチレン基などの炭素数2~6のアルキレン基、オキシエチレン基、オキシn-プロピレン基、オキシイソプロピレン基、及びオキシブチレン基などの構造中にエーテル結合による酸素原子を有する炭素数2~9のアルキレン基が好適に用いられる。上記の一般式Iにおいて、R3で表される炭素数1~11の1価の有機残基としては、炭素数1~10の直鎖状、分枝状又は環状のアルキル基、炭素数6~11の置換されていてもよい芳香族基が好適である。これらの中でも、メチル基又はエチル基である炭素数1~2のアルキル基、フェニル基及びベンジル基などの炭素数6~8の芳香族基が好適に用いられる。上記の有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基、アルコキシ基等が挙げられる。次に、炭素原子を含まない基として、以下に限定されないが、例えば水酸基、ハロ基が挙げられる。上記ビニルエーテル基含有メタアクリル酸エステル類としては、以下に限定されないが、例えば、メタアクリル酸2-ビニロキシエチル、メタアクリル酸3-ビニロキシプロピル、メタアクリル酸1-メチル-2-ビニロキシエチル、メタアクリル酸2-ビニロキシプロピル、メタアクリル酸4-ビニロキシブチル、メタアクリル酸1-メチル-3-ビニロキシプロピル、メタアクリル酸1-ビニロキシメチルプロピル、メタアクリル酸2-メチル-3-ビニロキシプロピル、メタアクリル酸1,1-ジメチル-2-ビニロキシエチル、メタアクリル酸3-ビニロキシブチル、メタアクリル酸1-メチル-2-ビニロキシプロピル、メタアクリル酸2-ビニロキシブチル、メタアクリル酸4-ビニロキシシクロヘキシル、メタアクリル酸6-ビニロキシヘキシル、メタアクリル酸4-ビニロキシメチルシクロヘキシルメチル、メタアクリル酸3-ビニロキシメチルシクロヘキシルメチル、メタアクリル酸2-ビニロキシメチルシクロヘキシルメチル、メタアクリル酸p-ビニロキシメチルフェニルメチル、メタアクリル酸m-ビニロキシメチルフェニルメチル、メタアクリル酸o-ビニロキシメチルフェニルメチル、メタアクリル酸2-ビニロキシエトキシエチル、メタアクリル酸2-ビニロキシイソプロポキシエチル、メタアクリル酸2-ビニロキシエトキシプロピル、メタアクリル酸2-ビニロキシエトキシイソプロピル、メタアクリル酸2-ビニロキシイソプロポキシプロピル、メタアクリル酸2-ビニロキシイソプロポキシイソプロピル、メタアクリル酸2-ビニロキシエトキシエトキシエチル、メタアクリル酸2-ビニロキシエトキシイソプロポキシエチル、メタアクリル酸2-ビニロキシイソプロポキシエトキシエチル、メタアクリル酸2-ビニロキシイソプロポキシイソプロポキシエチル、メタアクリル酸2-ビニロキシエトキシエトキシプロピル、メタアクリル酸2-ビニロキシエトキシイソプロポキシプロピル、メタアクリル酸2-ビニロキシイソプロポキシエトキシプロピル、メタアクリル酸2-ビニロキシイソプロポキシイソプロポキシプロピル、メタアクリル酸2-ビニロキシエトキシエトキシイソプロピル、メタアクリル酸2-ビニロキシエトキシイソプロポキシイソプロピル、メタアクリル酸2-ビニロキシイソプロポキシエトキシイソプロピル、メタアクリル酸2-ビニロキシイソプロポキシイソプロポキシイソプロピル、メタアクリル酸2-ビニロキシエトキシエトキシエトキシエチル、メタアクリル酸2-ビニロキシエトキシエトキシエトキシエトキシエチル、メタアクリル酸2-イソプロペノキシエトキシエチル、メタアクリル酸2-イソプロペノキシエトキシエトキシエチル、メタアクリル酸2-イソプロペノキシエトキシエトキシエトキシエチル、メタアクリル酸2-イソプロペノキシエトキシエトキシエトキシエトキシエチル、メタアクリル酸ポリエチレングリコールモノビニルエーテル、及びメタアクリル酸ポリプロピレングリコールモノビニルエーテルが挙げられる。これらの中でも、インクを顕著に低粘度化でき、引火点が高く、かつ、インクの硬化性に優れるため、メタアクリル酸2-ビニロキシエトキシエチル、すなわち、アクリル酸2-ビニロキシエトキシエチル及びメタクリル酸2-ビニロキシエトキシエチルのうち少なくともいずれかが好ましく、アクリル酸2-ビニロキシエトキシエチルがより好ましい。メタアクリル酸2-ビニロキシエトキシエチルとしては、メタアクリル酸2-2-ビニロキシエトキシエチル及びメタアクリル酸2-1-ビニロキシエトキシエチルが挙げられ、アクリル酸2-ビニロキシエトキシエチルとしては、アクリル酸2-2-ビニロキシエトキシエチル及びアクリル酸2-1-ビニロキシエトキシエチルが挙げられる。なお、アクリル酸2-ビニロキシエトキシエチルの方が、メタクリル酸2-ビニロキシエトキシエチルに比べて硬化性の面で優れている。上記ビニルエーテル基含有メタアクリル酸エステル類の含有量は、インク組成物の総質量100質量に対し、20質量以上であり、20~80質量が好ましく、20~50質量がより好ましく、20~40質量がさらに好ましく、20~30質量がさらにより好ましい。含有量が上記範囲内であると、インク組成物を低粘度に維持でき、かつ、インク組成物の硬化性に優れる。一方、インク組成物を一層低粘度に維持できる点も考慮すると、50~80質量がより好ましく、50~70質量がさらに好ましく、60~70質量がさらにより好ましい。上記ビニルエーテル基含有メタアクリル酸エステル類の製造方法としては、以下に限定されないが、メタアクリル酸と水酸基含有ビニルエーテルとをエステル化する方法製法B、メタアクリル酸ハロゲン化物と水酸基含有ビニルエーテルとをエステル化する方法製法C、メタアクリル酸無水物と水酸基含有ビニルエーテルとをエステル化する方法製法D、メタアクリル酸エステルと水酸基含有ビニルエーテルとをエステル交換する方法製法E、メタアクリル酸とハロゲン含有ビニルエーテルとをエステル化する方法製法F、メタアクリル酸アルカリ土類金属塩とハロゲン含有ビニルエーテルとをエステル化する方法製法G、水酸基含有メタアクリル酸エステルとカルボン酸ビニルとをビニル交換する方法製法H、水酸基含有メタアクリル酸エステルとアルキルビニルエーテルとをエーテル交換する方法製法Iが挙げられる。これらの中でも、本実施形態に所望の効果を一層発揮することができるため、製法Eが好ましい。ビニルエーテル基含有メタアクリル酸エステル類以外の重合性化合物また、上記ビニルエーテル基含有メタアクリル酸エステル類以外に、従来公知の、単官能、2官能、及び3官能以上の多官能といった種々のモノマー及びオリゴマーも使用可能である以下、その他の重合性化合物という。。上記モノマーとしては、例えば、メタアクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、直鎖アクリルオリゴマー等の上記のモノマーから形成されるオリゴマー、エポキシメタアクリレート、オキセタンメタアクリレート、脂肪族ウレタンメタアクリレート、芳香族ウレタンメタアクリレート及びポリエステルメタアクリレートが挙げられる。また、他の単官能モノマーや多官能モノマーとして、N-ビニル化合物を含んでいてもよい。N-ビニル化合物としては、N-ビニルフォルムアミド、N-ビニルカルバゾール、N-ビニルアセトアミド、N-ビニルピロリドン、N-ビニルカプロラクタム、及びアクリロイルモルホリン、並びにそれらの誘導体などが挙げられる。その他の重合性化合物のうち、メタアクリル酸のエステル、即ちメタアクリレートが好ましい。上記メタアクリレートのうち、単官能メタアクリレートとしては、例えば、イソアミルメタアクリレート、ステアリルメタアクリレート、ラウリルメタアクリレート、オクチルメタアクリレート、デシルメタアクリレート、イソミリスチルメタアクリレート、イソステアリルメタアクリレート、2-エチルヘキシル-ジグリコールメタアクリレート、2-ヒドロキシブチルメタアクリレート、ブトキシエチルメタアクリレート、エトキシジエチレングリコールメタアクリレート、メトキシジエチレングリコールメタアクリレート、メトキシポリエチレングリコールメタアクリレート、メトキシプロピレングリコールメタアクリレート、フェノキシエチルメタアクリレート、テトラヒドロフルフリルメタアクリレート、イソボルニルメタアクリレート、2-ヒドロキシエチルメタアクリレート、2-ヒドロキシプロピルメタアクリレート、2-ヒドロキシ-3-フェノキシプロピルメタアクリレート、ラクトン変性可とう性メタアクリレート、t-ブチルシクロヘキシルメタアクリレート、ジシクロペンタニルメタアクリレート、及びジシクロペンテニルオキシエチルメタアクリレートが挙げられる。これらの中では、添加剤との相溶性が良いため、フェノキシエチルメタアクリレートが好ましく、フェノキシエチルアクリレートがより好ましい。上記メタアクリレートのうち、2官能メタアクリレートとしては、例えば、トリエチレングリコールジメタアクリレート、テトラエチレングリコールジメタアクリレート、ポリエチレングリコールジメタアクリレート、ジプロピレングリコールジメタアクリレート、トリプロピレングリコールジメタアクリレート、ポリプロピレングリコールジメタアクリレート、1,4-ブタンジオールジメタアクリレート、1,6-ヘキサンジオールジメタアクリレート、1,9-ノナンジオールジメタアクリレート、ネオペンチルグリコールジメタアクリレート、ジメチロール-トリシクロデカンジメタアクリレート、ビスフェノールAのEOエチレンオキサイド付加物ジメタアクリレート、ビスフェノールAのPOプロピレンオキサイド付加物ジメタアクリレート、ヒドロキシピバリン酸ネオペンチルグリコールジメタアクリレート、及びポリテトラメチレングリコールジメタアクリレートが挙げられる。これらの中では、強靭な塗膜が得られ、かつ低粘度であるため、ジプロピレングリコールジメタアクリレートが好ましい。上記メタアクリレートのうち、3官能以上の多官能メタアクリレートとしては、例えば、トリメチロールプロパントリメタアクリレート、EO変性トリメチロールプロパントリメタアクリレート、ペンタエリスリトールトリメタアクリレート、ペンタエリスリトールテトラメタアクリレート、ジペンタエリスリトールヘキサメタアクリレート、ジトリメチロールプロパンテトラメタアクリレート、グリセリンプロポキシトリメタアクリレート、カウプロラクトン変性トリメチロールプロパントリメタアクリレート、ペンタエリスリトールエトキシテトラメタアクリレート、及びカプロラクタム変性ジペンタエリスリトールヘキサメタアクリレートが挙げられる。これらの中では、強靭な塗膜が得られ、かつ硬化性が良好であるため、トリメチロールプロパントリメタアクリレートが好ましい。また、これらの中でも、その他の重合性化合物は単官能メタアクリレートを含むことが好ましい。この場合、インク組成物が低粘度となり保存安定性に優れ、かつ、インクジェット記録時に優れた吐出安定性が得られやすい。さらに塗膜の強靭性、耐熱性、及び耐薬品性が増すため、単官能メタアクリレートと2官能メタアクリレートとを併用することがより好ましい。さらに、上記単官能メタアクリレートは、芳香環骨格、飽和脂環骨格、及び不飽和脂環骨格からなる群より選択される1種以上の骨格を有することが好ましい。上記その他の重合性化合物が上記骨格を有する単官能メタアクリレートであることにより、インク組成物の粘度を低下させることができる。芳香環骨格を有する単官能メタアクリレートとして、例えば、フェノキシエチルメタアクリレート及び2-ヒドロキシ-3-フェノキシプロピルメタアクリレートが挙げられる。また、飽和脂環骨格を有する単官能メタアクリレートとして、例えば、イソボルニルメタアクリレート、t-ブチルシクロヘキシルメタアクリレート及びジシクロペンタニルメタアクリレートが挙げられる。また、不飽和脂環骨格を有する単官能メタアクリレートとして、例えば、ジシクロペンテニルオキシエチルメタアクリレートが挙げられる。これらの中でも、粘度及び臭気を低下させることができるため、フェノキシエチルメタアクリレート及びイソボルニルメタアクリレートのうち少なくとも一方が好ましく、フェノキシエチルメタアクリレートがより好ましく、フェノキシエチルアクリレートがさらに好ましい。本実施形態のインク組成物が上記ビニルエーテル基含有メタアクリル酸エステル類以外の重合性化合物を含む場合、当該重合性化合物の含有量は、インク組成物の総質量100質量に対し、好ましくは40質量以下であり、より好ましくは20~40質量である。含有量が上記範囲内であると、添加剤の溶解性に優れ、かつ、塗膜の強靭性、耐熱性、及び耐薬品性に優れる。特に、本実施形態のインク組成物がフェノキシエチルメタアクリレートを含む場合、このフェノキシエチルメタアクリレートの含有量は、インク組成物の総質量100質量に対し、好ましくは30質量未満であり、より好ましくは5質量以上30質量未満であり、さらに好ましくは10質量以上30質量未満であり、さらにより好ましくは10~25質量である。含有量が上記範囲内であると、インク組成物を低粘度に維持でき、かつ、インク組成物の硬化性に優れる。以上の重合性化合物は、1種単独で用いてもよく、2種以上を併用してもよい。光重合開始剤本実施形態のインク組成物に含まれる光重合開始剤は、紫外線の照射による光重合によって、被記録媒体の表面に存在するインクを硬化させて印字を形成するために用いられる。光として紫外線UVを用いることにより、安全性に優れ、且つ光源ランプのコストを抑えることができる。ビスアシルフォスフィンオキサイド系光重合開始剤本実施形態における光重合開始剤は、ビスアシルフォスフィンオキサイド系のものを必須に含む。本実施形態のインク組成物がビスアシルフォスフィンオキサイド系光重合開始剤を含むことにより、本実施形態における重合性化合物との関係から、インク組成物の硬化性及び色安定性が優れたものとなる。このビスアシルフォスフィンオキサイド系光重合開始剤として、特に限定されないが、例えば、ビス2,4,6-トリメチルベンゾイル-フェニルフォスフィンオキサイド、ビス2,6-ジメトキシベンゾイル-2,4,4-トリメチルペンチルフォスフィンオキサイドが挙げられる。これらの中でも、長波長側のUV-LEDに対する反応性が高いため、ビス2,4,6-トリメチルベンゾイル-フェニルフォスフィンオキサイドが好ましい。ビスアシルフォスフィンオキサイド系光重合開始剤の市販品としては、例えば、IRGACURE819ビス2,4,6-トリメチルベンゾイル-フェニルフォスフィンオキサイド、IRGACURE1800CGI403:IRGACURE184=1:3の混合物、IRGACURE1870CGI403:IRGACURE184=7:3の混合物以上、BASF社製商品名が挙げられる。なお、上記CGI403の化合物名はビス2,6-ジメトキシベンゾイル-2,4,4-トリメチル-ペンチルフォスフィンオキサイドであり、上記IRGACURE184の化合物名は1-ヒドロキシ-シクロヘキシル-フェニルケトンである。なお、上記のビスアシルフォスフィンオキサイド系光重合開始剤の他に、これに加えて、2,4,6-トリメチルベンゾイルジフェニルフォスフィンオキサイド、2,4,6-トリエチルベンゾイルジフェニルフォスフィンオキサイド、及び2,4,6-トリフェニルベンゾイルジフェニルフォスフィンオキサイド等のモノアシルフォスフィンオキサイド系光重合開始剤がインク組成物に含まれてもよい。モノアシルフォスフィンオキサイド系光重合開始剤は、ビスアシルフォスフィンオキサイド系光重合開始剤ほどインク組成物の硬化性には優れない。だが、ビスアシルフォスフィンオキサイド系光重合開始剤に加えてモノアシルフォスフィンオキサイド系光重合開始剤をインク組成物に含ませることで、インク組成物の硬化性を補うことができる。また、モノアシルフォスフィンオキサイド系光重合開始剤は、ビスアシルフォスフィンオキサイド系光重合開始剤と比べてインク組成物への溶解性が良好なため、インク組成物に含まれていてもよい。ビスアシルフォスフィンオキサイド系光重合開始剤は、1種単独で用いてもよく、2種以上を組み合わせて用いてもよい。ビスアシルフォスフィンオキサイド系光重合開始剤の含有量は、インク組成物の総質量100質量に対し、5質量以上であり、より好ましくは5~10質量であり、さらに好ましくは5~8質量であり、さらにより好ましくは5.75~6.25質量である。含有量が上記範囲内であると、インク組成物の硬化性及び色安定性に一層優れる。チオキサントン系光重合開始剤本実施形態における光重合開始剤は、チオキサントン系のものも必須に含む。本実施形態のインク組成物がチオキサントン系光重合開始剤を含むことにより、本実施形態における重合性化合物との関係から、インク組成物の硬化性が優れたものとなる。チオキサントン系光重合開始剤としては、特に限定されないが、例えば、チオキサントン、2-メチルチオキサントン、2,4-ジエチルチオキサントンDETX、2-イソプロピルチオキサントンITX、2-クロロチオキサントン、及び2,4-ジエチルチオキサントンが挙げられる。これらの中でも、長波長域の紫外線に対する反応性に優れるため、2,4-ジエチルチオキサントン及び2-イソプロピルチオキサントンのうち少なくともいずれか好ましい。チオキサントン系光重合開始剤の市販品としては、例えば、KAYACUREDETX-S2,4-ジエチルチオキサントン、KAYACUREITX2-イソプロピルチオキサントン以上、日本化薬社NipponKayakuCoLtd製商品名、QuantacureCTXAcetoChemical社製が挙げられる。チオキサントン系光重合開始剤は、1種単独で用いてもよく、2種以上を組み合わせて用いてもよい。チオキサントン系光重合開始剤の含有量は、インク組成物の総質量100質量に対し、好ましくは4質量以下であり、より好ましくは1~4質量であり、さらに好ましくは1.5~4質量であり、さらにより好ましくは2.0~3.5質量である。含有量が上記範囲内であると、色安定性が一層優れたものとなる。ここで、上記ビスアシルフォスフィンオキサイド系光重合開始剤及び上記チオキサントン系光重合開始剤が両方とも、インク組成物に含まれ、かつ両者の含有比が所定の範囲となる場合、いずれか一方のみがインク組成物に含まれる場合と比較して、互いの溶解性が優れたものとなる。同時に、インク組成物の低粘度を維持しつつ硬化性を優れたものとすることができる。より具体的に言えば、上記ビスアシルフォスフィンオキサイド系光重合開始剤及び上記チオキサントン系光重合開始剤を所定の含有比となるようにインク組成物に含有させることで、これらの光重合開始剤が互いの溶解助剤としての役割を果たす。これにより、いずれか一方の光重合開始剤のみでは低粘度の上記ビニルエーテル基含有メタアクリル酸エステル類に溶解し切れない量を、溶解させることができるようになる。そのため、低粘度であって硬化性及び保存安定性に優れ、さらに色安定性にも優れたインク組成物を得ることができる。そのような優れた効果の得られる両者の含有比における上記所定の範囲は、質量基準で3:1~5:4である。つまり、インク組成物の総質量100質量に対するビスアシルフォスフィンオキサイド系光重合開始剤の含有量をB、インク組成物の総質量100質量に対するチオキサントン系光重合開始剤の含有量をCとした場合、B/Cが1.25~3である。両者の含有比が上記所定の範囲外の場合は、上述のとおり、光重合開始剤の溶解性、インク組成物の硬化性、保存安定性、及び色安定性に劣る。その他の光重合開始剤本実施形態のインク組成物は、上述のビスアシルフォスフィンオキサイド系光重合開始剤及びチオキサントン系光重合開始剤以外の光重合開始剤を含んでもよい。このような光重合開始剤として、特に限定されないが、例えば、トリエタノールアミン、メチルジエタノールアミン、トリイソプロパノールアミン、4,4’-ジメチルアミノベンゾフェノン、4,4’-ジエチルアミノベンゾフェノン、2-ジメチルアミノ安息香酸エチル、4-ジメチルアミノ安息香酸エチル、4-ジメチルアミノ安息香酸イソアミル、4-ジメチルアミノ安息香酸n-ブトキシエチル、4-ジメチルアミノ安息香酸2-エチルヘキシル、及びトリフェニルアミン等のアミン化合物が挙げられる。なお、上記その他の光重合開始剤は、1種単独で用いてもよく、2種以上を組み合わせて用いてもよい。また、上記その他の光重合開始剤のインク組成物に占める含有量は、他の添加剤成分の含有量の残分となり得るため、本発明の課題を解決できる範囲において、特に制限されない。色材本実施形態のインク組成物は、色材をさらに含んでもよい。色材は、顔料及び染料のうち少なくとも一方を用いることができる。顔料本実施形態において、色材として顔料を用いることにより、インク組成物の耐光性を向上させることができる。顔料は、無機顔料及び有機顔料のいずれも使用することができる。無機顔料としては、ファーネスブラック、ランプブラック、アセチレンブラック、チャネルブラック等のカーボンブラックC.I.ピグメントブラック7類、酸化鉄、酸化チタンを使用することができる。有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート例えば、塩基性染料型キレート、酸性染料型キレート等、染色レーキ塩基性染料型レーキ、酸性染料型レーキ、ニトロ顔料、ニトロソ顔料、アニリンブラック、昼光蛍光顔料が挙げられる。更に詳しくは、ブラックインクとして使用されるカーボンブラックとしては、No.2300、No.900、MCF88、No.33、No.40、No.45、No.52、MA7、MA8、MA100、No.2200B等以上、三菱化学社MitsubishiChemicalCorporation製商品名、Raven5750、Raven5250、Raven5000、Raven3500、Raven1255、Raven700等以上、コロンビアカーボンCarbonColumbia社製商品名、Rega1400R、Rega1330R、Rega1660R、MogulL、Monarch700、Monarch800、Monarch880、Monarch900、Monarch1000、Monarch1100、Monarch1300、Monarch1400等キャボット社CABOTJAPANK.K.製商品名、ColorBlackFW1、ColorBlackFW2、ColorBlackFW2V、ColorBlackFW18、ColorBlackFW200、ColorB1ackS150、ColorBlackS160、ColorBlackS170、Printex35、PrintexU、PrintexV、Printex140U、SpecialBlack6、SpecialBlack5、SpecialBlack4A、SpecialBlack4等以上、デグッサDegussa社製商品名が挙げられる。ホワイトインクに使用される顔料としては、C.I.ピグメントホワイト6、18、21が挙げられる。イエローインクに使用される顔料としては、C.I.ピグメントイエロー1,2,3,4,5,6,7,10,11,12,13,14,16,17,24,34,35,37,53,55,65,73,74,75,81,83,93,94,95,97,98,99,108,109,110,113,114,117,120,124128,129,133,138,139,147,151,153,154,155,167,172,180が挙げられる。マゼンタインクに使用される顔料としては、C.I.ピグメントレッド1,2,3,4,5,6,7,8,9,10,11,12,14,15,16,17,18,19,21,22,23,30,31,32,37,38,40,41,42,48Ca,48Mn,57Ca,57:1,88,112,114,122,123,144,146,149,150,166,168,170,171,175,176,177,178,179,184,185,187,202,209,219,224,245,又はC.I.ピグメントヴァイオレット19,23,32,33,36,38,43,50が挙げられる。シアンインクに使用される顔料としては、C.I.ピグメントブルー1,2,3,15,15:1,15:2,15:3,15:34,15:4,16,18,22,25,60,65,66,又はC.I.バットブルー4,60が挙げられる。また、マゼンタ、シアン及びイエロー以外の顔料としては、例えば、C.I.ピグメントグリーン7,10,又はC.I.ピグメントブラウン3,5,25,26,又はC.I.ピグメントオレンジ1,2,5,7,13,14,15,16,24,34,36,38,40,43,63が挙げられる。上記顔料は1種単独で用いてもよく、2種以上を併用してもよい。上記の顔料を使用する場合、その平均粒子径は2μm以下が好ましく、30~300nmがより好ましい。平均粒子径が上記範囲内にあると、インク組成物の吐出安定性、保存安定性、及び分散安定性などの信頼性に一層優れるとともに、優れた画質の画像を形成することができる。ここで、本明細書における平均粒子径は、動的光散乱法により測定される。染料本実施形態において、色材として染料を用いることができる。染料としては、特に限定されることなく、酸性染料、直接染料、反応性染料、及び塩基性染料が使用可能である。前記染料として、例えば、C.I.アシッドイエロー17,23,42,44,79,142、C.I.アシッドレッド52,80,82,249,254,289、C.I.アシッドブルー9,45,249、C.I.アシッドブラック1,2,24,94、C.I.フードブラック1,2、C.I.ダイレクトイエロー1,12,24,33,50,55,58,86,132,142,144,173、C.I.ダイレクトレッド1,4,9,80,81,225,227、C.I.ダイレクトブルー1,2,15,71,86,87,98,165,199,202、C.I.ダイレクドブラック19,38,51,71,154,168,171,195、C.I.リアクティブレッド14,32,55,79,249、C.I.リアクティブブラック3,4,35が挙げられる。上記染料は1種単独で用いてもよく、2種以上を併用してもよい。色材の含有量は、良好な発色性を有し、色材自身の光吸収による塗膜の硬化阻害を低減できるため、インク組成物の総質量100質量に対して、1~20質量が好ましい。分散剤本実施形態のインク組成物が顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ社製のアジスパーシリーズ商品名、アベシア社AveciaCo.から入手可能なソルスパーズシリーズSolsperse36000等商品名、BYKChemie社製のディスパービックシリーズ商品名、楠本化成社製のディスパロンシリーズ商品名が挙げられる。レベリング剤本実施形態のインク組成物は、印刷基材被記録媒体への濡れ性が良好となるため、レベリング剤界面活性剤をさらに含んでもよい。レベリング剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、BYK-347、BYK-348、BYK-UV3500、3510、3530、3570ビックケミージャパン社BYKJapanKK製商品名を挙げることができる。重合禁止剤本実施形態のインク組成物は、インク組成物の保存安定性を良好なものとするため、重合禁止剤をさらに含んでもよい。重合禁止剤としては、特に限定されないが、例えば、IRGASTABUV10及びUV22BASF社製商品名、ハイドロキノンモノメチルエーテルMEHQ、関東化学社KANTOCHEMICALCOINC製商品名を用いることができる。その他の添加剤本実施形態のインク組成物は、上記に挙げた添加剤以外の添加剤成分を含んでもよい。このような成分としては、特に制限されないが、例えば従来公知の、浸透促進剤、及び湿潤剤保湿剤、並びにその他の添加剤があり得る。上記のその他の添加剤として、例えば従来公知の、定着剤、防黴剤、防腐剤、酸化防止剤、紫外線吸収剤、キレート剤、pH調整剤、及び増粘剤が挙げられる。また、後述するように、本実施形態のインク組成物は、発光ピーク波長が350~420nmの範囲にある光紫外線を、200mJ/cm2の照射エネルギーで照射することにより硬化可能である。[被記録媒体]本実施形態のインク組成物は、後述する記録方法によって、被記録媒体上に吐出されること等により、記録物が得られる。この被記録媒体として、例えば、吸収性又は非吸収性の被記録媒体が挙げられる。後記実施形態に係るインクジェット記録方法は、水性インクの浸透が困難な非吸収性被記録媒体から、水性インクの浸透が容易な吸収性被記録媒体まで、様々な吸収性能を持つ被記録媒体に幅広く適用できる。吸収性被記録媒体としては、特に限定されないが、例えば、水性インクの浸透性が高い電子写真用紙などの普通紙、インクジェット用紙シリカ粒子やアルミナ粒子から構成されたインク吸収層、あるいは、ポリビニルアルコールPVAやポリビニルピロリドンPVP等の親水性ポリマーから構成されたインク吸収層を備えたインクジェット専用紙から、水性インクの浸透性が比較的低い一般のオフセット印刷に用いられるアート紙、コート紙、キャスト紙等が挙げられる。非吸収性被記録媒体としては、特に限定されないが、例えば、ポリ塩化ビニルPVC、ポリエチレン、ポリプロピレン、ポリエチレンテレフタレートPET等のプラスチック類のフィルムやプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。[インクジェット記録方法]本発明の一実施形態は、インクジェット記録方法に係る。上記実施形態の光硬化型インクジェット記録用インク組成物は、本実施形態のインクジェット記録方法に用いることができる。当該記録方法は、被記録媒体に向けて上記インク組成物を吐出する吐出工程と、上記吐出工程により吐出されたインク組成物に紫外線を照射して、上記インク組成物を硬化する硬化工程と、を含む。このようにして、被記録媒体上で硬化したインク組成物により、塗膜硬化膜が形成される。吐出工程吐出工程において、被記録媒体上にインク組成物が吐出され、インク組成物が被記録媒体に付着する。インク組成物の吐出の際、インク組成物の粘度を、好ましくは11mPas未満、より好ましくは4Pas以上11mPas未満、さらに好ましくは6Pas以上11mPas未満、さらにより好ましくは10.6~10.9mPasとする。インク組成物の粘度が、インク組成物の温度を室温として、あるいは、インク組成物を加熱しない状態として上記のものであれば、インク組成物の温度を室温として、あるいはインク組成物を加熱せずに吐出させればよい。一方、インク組成物を所定の温度に加熱することによって粘度を好ましいものとして吐出させてもよい。このようにして、良好な吐出安定性が実現される。本実施形態のインク組成物は、通常のインクジェット記録用インクで使用される水性インク組成物より粘度が高いため、吐出時の温度変動による粘度変動が大きい。かかるインクの粘度変動は、液滴サイズの変化及び液滴吐出速度の変化に対して大きな影響を与え、ひいては画質劣化を引き起こし得る。したがって、吐出時のインクの温度はできるだけ一定に保つことが好ましい。硬化工程次に、上記硬化工程においては、被記録媒体上に吐出され付着したインク組成物が、紫外線光の照射によって硬化する。これは、インク組成物に含まれる光重合開始剤が紫外線の照射により分解して、ラジカル、酸、及び塩基などの開始種を発生し、重合性化合物の重合反応が、その開始種の機能によって促進されるためである。あるいは、紫外線の照射によって、重合性化合物の重合反応が開始するためである。このとき、インク組成物において光重合開始剤と共に増感色素が存在すると、系中の増感色素が紫外線を吸収して励起状態となり、光重合開始剤と接触することによって光重合開始剤の分解を促進させ、より高感度の硬化反応を達成させることができる。紫外線源としては、水銀ランプやガス固体レーザー等が主に利用されており、光硬化型インクジェット記録用インク組成物の硬化に使用される光源としては、水銀ランプ、メタルハライドランプが広く知られている。その一方で、現在環境保護の観点から水銀フリー化が強く望まれており、GaN系半導体紫外発光デバイスへの置き換えは産業的、環境的にも非常に有用である。さらに、紫外線発光ダイオードUV-LED及び紫外線レーザダイオードUV-LDは小型、高寿命、高効率、低コストであり、光硬化型インクジェット用光源として期待されている。これらの中でも、UV-LEDが好ましい。ここで、発光ピーク波長が、好ましくは350~420nmの範囲、より好ましくは390~400nmの範囲にあるLEDを用いて、好ましくは200mJ/cm2以下、より好ましくは200mJ/cm2の照射エネルギーで硬化可能であるような光硬化型インク組成物を用いることが好ましい。この場合、低コストで、かつ高い印刷速度が得られる。このようなインク組成物は、上記波長範囲の紫外線照射により分解する光重合開始剤、及び上記波長範囲の紫外線照射により重合を開始する重合性化合物のうち少なくともいずれかを含むことにより得られる。このように、上記2つの実施形態によれば、硬化性、色安定性、及び光重合開始剤の溶解性に優れ、さらに低粘度であって臭気及び皮膚刺激性が抑えられた、光硬化型インクジェット記録用インク組成物及びこれを用いた記録方法を提供することができる。さらに、本実施形態の光硬化型インクジェット記録用インク組成物は、350~420nmに発光ピークを有する紫外線の照射による光硬化において、特に所望の効果を発揮することができる。以下、本発明の実施形態を実施例によってさらに具体的に説明するが、本実施形態はこれらの実施例のみに限定されるものではない。[使用成分]下記の実施例及び比較例において使用した成分は、以下の通りである。光重合開始剤IRGACURE819ビスアシルフォスフィンオキサイド系、BASF社製商品名、以下では819と略記した。KAYACUREDETX-Sチオキサントン系、日本化薬社製商品名、以下ではDETX-Sと略記した。KAYACUREITXチオキサントン系、日本化薬社製商品名、以下ではITXと略記した。重合性化合物VEEAアクリル酸2-2-ビニロキシエトキシエチル、日本触媒社NipponShokubaiCoLtd製商品名、以下ではVEEAと略記した。ビスコート192フェノキシエチルアクリレート、大阪有機化学社OSAKAORGANICCHEMICALINDUSTRYLTD製商品名、以下ではPEAと略記した。APG-100ジプロピレングリコールジアクリレート、新中村化学工業社SHINNAKAMURACHEMICALCOLTD製商品名、以下ではDPGDAと略記した。顔料NC-006カラーインデックス名:C.I.ピグメントブルー15:3、日興ケムテック社NIKKOCHEMTECHCORPORATION製商品名、以下では15:3と略記した。分散剤Solsperse36000LUBRIZOL社製商品名、以下ではSol36000と略記した。レベリング剤シリコーン系表面調整剤BYK-UV3500BYK社製商品名、以下ではUV3500と略記した。重合禁止剤MEHQハイドロキノンモノメチルエーテル、関東化学社KANTOCHEMICALCOINC製商品名、表1はMEHQと略記した。[実施例1~12、比較例1~14]下記表1~表3に記載の成分を、表1~表3に記載の組成単位:質量となるように添加し、これを高速水冷式撹拌機により撹拌することにより、シアン色のインク組成物を得た。なお、表1~表3中、B/C欄において、Bは開始剤B、即ちビスアシルフォスフィンオキサイド系光重合開始剤819を表し、Cは開始剤C、即ちチオキサントン系光重合開始剤DETX-S及びITXの合計を表す。そして、B/Cの数値が1.25以上3以下の範囲内であることは、B:Cが3:1~5:4の範囲内であることを表す。評価項目1.光重合開始剤の溶解性各インク組成物の組成から顔料分を除いた混合物を用い、撹拌溶解時液温20°Cの光重合開始剤の溶け残りの有無を目視で観察した。評価基準は下記のとおりである。評価結果を下記表4~表6に示す。A:撹拌溶解時に光重合開始剤の溶け残りがなかった。B:撹拌溶解時に光重合開始剤の溶け残りがあった。2.粘度上記で調製した各インク組成物の粘度を、レオメーターMCR300PaarPhysica社製を用いて、温度20°C、回転数200rpmの条件下で測定した。評価結果を下記表4~表6に示す。A:11mPas未満、B:11mPas以上。3.硬化性インクジェットプリンターPX-G5000セイコーエプソン社SeikoEpsonCorporation製商品名を用いて、前記光硬化型インク組成物をそれぞれのノズル列に充填した。常温、常圧下でPETフィルムルミラー125E20商品名、パナック社製上に、インクのドット径が中ドットで印刷物の膜厚が7μmとなるようなベタパターン画像記録解像度720×720dpiを印刷すると共に、キャリッジの横に搭載した紫外線照射装置内のUV-LEDから、照射強度が1,540mW/cm2であり、且つ波長が395nmである紫外線を200mJ/cm2照射してベタパターン画像を硬化させた。以上のようにして、PETフィルム上にベタパターン画像が印刷された記録物を作製した。ベタパターン画像とは、記録解像度で規定される最小記録単位領域である画素の全ての画素に対してドットを記録した画像である。照射エネルギー[mJ/cm2]は、光源から照射される被照射表面における照射強度[mW/cm2]を測定し、これと照射継続時間[s]との積から求めた。照射強度の測定は、紫外線強度計UM-10、受光部UM-400いずれもコニカミノルタセンシング社KONICAMINOLTASENSINGINC製を用いて行った。また、タックフリーといえるか否かは、下記の条件で判断した。すなわち、綿棒にインクが付着するか否か、又は被記録媒体上のインク硬化物に擦り傷が付くか否かで判断した。その際、使用した綿棒は、ジョンソンエンドジョンソンJohnsonJohnson社製のジョンソン綿棒であった。擦る回数は往復10回とし、擦る強さは100g荷重とした。また、硬化性評価時のインク塗膜硬化膜の膜厚は7μmとした。評価基準は下記のとおりである。評価結果を下記表4~表6に示す。A:表面にタックがなかった。B:表面にタックがあった。4.色安定性CIELabLab表色系を用いて、上記で得られた記録物の色を測色した。具体的には、記録後7日間放置した記録物を測色し、このときの色相を基準として、記録してから2時間後の記録物の色相との差異ΔEを下記式より求めた。ΔE=Δa^2Δb^2ΔL^2^1/2評価基準は下記のとおりである。評価結果を下記表4~表6に示す。A:ΔEが1.5未満、B:ΔEが1.5以上。上記表4~表6より、重合性化合物と光重合開始剤とを含有し、上記重合性化合物は50質量以上の上記一般式Iで表されるビニルエーテル基含有メタアクリル酸エステル類を含み、上記光重合開始剤は5質量以上のビスアシルフォスフィンオキサイド系とチオキサントン系とを含み、かつ、上記ビスアシルフォスフィンオキサイド系と上記チオキサントン系との含有比が3:1~5:4であるインク組成物実施例1~12は、そうでないインク組成物比較例1~14と比べて、硬化性及び光重合開始剤の溶解性に一層優れ、さらに色安定性にも同等以上に優れることが分かった。また、開始剤溶解性の項目において、B/Cが1.25未満又は3を超える開始剤Bと開始剤Cとの含有比が3:1~5:4の範囲外である場合、光重合開始剤は十分溶けない。"